Brevet FR2732682A1 — publié le 19961011

DIALKYLMAGNESIUM A LONGUES CHAINES, SON PROCEDE DE PREPARATION ET SES APPLICATIONS La présente invention porte sur un dialkylmagnésium à longues chaînes, sur un procédé permettant de le préparer, ainsi que sur ses applications. Il est bien connu que la réaction d'insertions multiples de l'éthylène ou des a-olefines dans une liaison Métal-Carbone se réalise facilement et rapidement avec les métaux de transition des Groupes III à VIII de la Classification Périodique. Les applications qui en découlent, telles que la polymérisation et l'oligo- mérisation, sont largement développées de nos jours au stade industriel. Les produits ainsi fabriqués sont des a-oléfines supérieures ou des chaînes hydrocarbonées linéaires ou branchées de très haute masse moléculaire. Cependant, la réactivité chimique de ces produits se trouve fortement amoindrie par le fait que les extrémités de ces chaînes hydrocarbonées ne sont plus liées au métal ayant servi à leur croissance. Parmi les autres métaux, le cas de l'aluminium est intéressant. La réaction des trialkylaluminiums (par exemple d'AlEt3) avec l'éthylène, découverte par K. Ziegler, est plus connue sous le nom d'"Aufbaureaktion". Cette dernière s'effectue en général sous des pressions moyennes d'éthylène, à des températures supérieures à 115'C. Les conditions de réaction définissent la nature des produits fabriqués: - la synthèse d'oléfines terminales emploie des températures auxquelles une réaction de P hydrogène élimination est fréquente. La croissance des chaînes et leur terminaison s'effectuent à des vitesses comparables. Typiquement, la réaction s'effectue à - 250'C, sous des pressions d'éthylène de 130 - bars. Les produits majoritaires sont des a-olefines linéaires comprenant 4 à 8 atomes de carbone; - la formation de trialkylaluminiums lourds s'opère à 115 - 'C et à 135 bars (brevet américain US-A-3 450 735). Les produits de réaction, de type A1RR'R", possèdent des longueurs de chaîne avec une répartition statistique allant de 6 à 14 carbones. L'application principale consiste à oxyder ces trialkylaluminiums lourds pour produire des alcools gras utilisés dans l'industrie des détergents. Un autre procédé, récemment mis au point, pour la synthèse de trialkylaluminiums lourds, est décrit dans la demande de brevet européen EP-A-0 574 854. La réaction d'oligomérisation de l'éthylène est assurée de façon catalytique par des complexes métallocéniques à base de métaux du groupe des actinides (Cp*2UC12; Cp* = penta- méthylcyclopentadiényle), activés par un aluminoxane ou un agent noncoordinant de la classe des perfluoroborates. Les chaînes en croissance sont transférées sur l'aluminium qui est présent sous forme d'AlR3. La distribution des alkylaluminiums lourds ainsi produits suit en général une distribution de Poisson. Leurs longueurs de chaînes varient de 4 à 22 carbones. La réaction s'effectue sous des conditions de température et de pression comprises entre respectivement 0 - 100'C et 1 - 70 bars, pendant 10 à 40 minutes. Les avantages cités dans ce mode opératoire sont l'utilisation de conditions plus douces et l'obtention de produits de plus grande pureté, car on diminue notablement la formation de polyéthylène en tant que sous-produit formé par réaction de / hydrogène élimination. En ce qui concerne le magnésium, les dialkyl- magnésiums sont habituellement préparés par dismutation ou par alkylation des complexes de Grignard. La réaction d'oligomérisation de l'éthylène avec des dialkylmagnésiums (l'analogue de l"'Aufbaureaktion" décrite ci-dessus), est décrite par D. B. Malpass, dans J. Organomet. Chem., Library (1980), 9, 1, et par H.G. Richey, dans Inorganic Reactions and Methods (Ed.: A.P. Hogen), VCH, New York, (1989), vol. 10, section 5.4.2.5.1. Elle permet de produire un mélange statistique de dialkylmagnesiums avec des longueurs de chaînes comprises entre 4 et 20 carbones. Les conditions de réaction sont de 120'C, 150 bars d'éthylène pendant 12 heures. De plus, la présence d'une base forte, telle que la quinuclidine, en quantité stoechiométrique est nécessaire. Des sous-produits (a-oléfines) sont générés simultanément et représentent environ 15% des composés. De plus, la base forte se trouve par la suite mélangée (ou complexée) aux produits de réaction et nécessite des étapes de purification coûteuses. De plus, la longueur des chaîines alkyle est limitée par les réactions de terminaison (3 hydrogène élimination); la formation de dialkyl- magnésiums lourds exigerait l'utilisation de plus hautes pressions. B. Bogdanovic et al. [Chem. Ber., (1993), 126, 1371-1383] ont optimisé dernièrement l'hydromagnésation, qui consiste à synthétiser des dialkylmagnésiums à partir de MgH2 et d'une a-oléfine en présence d'un catalyseur (MtC14, Mt représentant un métal du Groupe IVB de la Classification Périodique). La réaction s'effectue en deux étapes Anthracène + CrCl3 RCH = CH2 Mg + H2 > MgH2 _> R(CH2)2Mg(CH2)2R THF (20 C, 80 bars, 20 heures) ZrC14, THF à reflux Malgré une étape complexe pour la synthèse du MgH2 intermédiaire, les avantages cités par B. Bogdanovic et al. se définissent en termes de meilleurs rendements et de procédé plus économique. Cependant, les longueurs des chaînes alkyle liées au magnésium sont définies par la taille de l'a-oléfine utilisée lors de la synthèse. Ces longueurs ne vont pas au-delà de 20 atomes de carbone. Les présents inventeurs se sont attachés aux dialkylmagnésiums, qui sont de par leur nature plus aptes que les alkylaluminiums correspondants à réaliser des réactions de "valorisation". Ils ont découvert qu'il est possible de polymériser l'éthylène à l'aide d'un complexe particulier à base de lanthanide comme catalyseur, puis de transférer les chaînes en croissance sur le magnésium d'un dialkylmagnésium intervenant en tant qu'agent de transfert de grande efficacité. De plus, ils ont découvert que les conditions de température et de pression de cette réaction sont plus favorables que celles préconisées par D.B. Malpass et H.G. Richey, ainsi que par B. Bogdanovic et al. (supra), avec des temps de réaction nettement diminués. Par ailleurs, les caractéristiques des chaînes liées au magnésium (masse moléculaire et polydispersité) sont facilement contrôlées par les conditions de synthèse. Le mélange des produits de réaction qui est obtenu est caractérisé par une distribution statistique très étroite qui est favorable aux diverses applications envisagées. La présente invention a donc d'abord pour objet un dialkylmagnésium à longues chaînes, représenté par la formule (I) suivante: R - (CH2 - CH2)n - Mg - (CH2-CH2)n - R, (E0E)x (I) dans laquelle: - R et R' représentent chacun indépendamment un reste hydrocarboné en C1-C20, ramifié ou non, substitué ou non, de type alkyle, cycloalkyle ou aralkyle; - n et n', identiques ou sensiblement identiques, représentent un nombre moyen d'enchaînements -CH2-CH2- tel que le nombre moyen d'atomes de carbone de chacune des deux chaînes portées par Mg soit supérieur à 20, en particulier soit supérieur à 40; E et E', identiques ou différents, représentent chacun un radical alkyle, linéaire ou cyclique, ramifié ou non; et - 0 d'éther E-O-E' complexé au dialkylmagnésium. A titre d'exemples de restes alkyle entrant dans la définition de R et R', on peut citer les restes méthyle, éthyle, n-propyle, n-butyle, s-butyle, t-butyle et n-hexyle. Le nombre moyen d'atomes de carbone de chacune des deux chaînes portées par Mg est, comme indiqué, généralement supérieur à 20, ce nombre pouvant aller jusqu'à 300, voire même jusqu'à 500. E-O-E' représente un éther complexé au dialkyl- magnésium proprement dit. A titre d'exemples de tels éthers, on peut citer le diéthyl éther, le méthyl isobutyl éther, le di-n-butyl éther et le di-isoamyl éther. De façon générale, on peut citer les radicaux alkyle en C2-C5 comme exemples illustrant E et E'. Ces dialkylmagnésiums de formule (I) ont avantageusement un indice de polydispersité Mw/Mn compris entre 1,1 et 2, et encore mieux, entre 1,1 et 1,5. La présente invention a également pour objet un procédé de préparation d'un dialkylmagnésium représenté par la formule (I) suivante: R - (CH2 CH2)n - Mg - (CH2-CH2)n, - R', (E-0-E')x (I) dans laquelle: - R et R' représentent chacun indépendamment un reste hydrocarboné en C1-C20, ramifié ou non, substitué ou non, de type alkyle, cycloalkyle ou aralkyle; - n et n', identiques ou sensiblement identiques, représentent un nombre moyen d'enchaînements -CH2-CH2- tel que le nombre moyen d'atomes de carbone de chacune des deux chaînes portées par Mg soit supérieur à 2; - E et E', identiques ou différents, représentent chacun un radical alkyle, linéaire ou cyclique, ramifié ou non; et - 0 d'éther E-O-E' complexé au dialkylmagnésium. caractérisé par le fait que, dans un solvant hydrocarboné, anhydre et désoxygéné, on polymérise de l'éthylène à l'aide d'un catalyseur représenté par la formule (II): Cp*2MCl2Li(OEt2)2 (II) dans laquelle: Cp* représente un ligand pentaméthylcyclopentadiényle; - M est un métal choisi parmi le scandium, l'yttrium et les métaux de la série des lanthanides; et - Et représente éthyle, en présence d'un dialkylmagnesium, soluble dans ledit solvant, représenté par la formule (III): R - Mg - R', (E-O-E')x (III) dans laquelle R, R', E, E' et x sont tels que définis ci-dessus, en tant qu'agent de transfert de chaînes, et qu'on arrête la réaction avant que la polydispersité du produit polymère obtenu ne dépasse 2, de préférence 1,5. Comme dialkylmagnésium de formule (III), on peut citer, entre autres, le n-butyléthylmagnésium. On peut également citer le di-n- hexylmagnésium ou encore un dialkylmagnésium soluble répondant à la formule (I) qui vient d'être définie et préparé par le procédé qui vient d'être décrit, les branches R-(CH2-CH2)n- et R'-(CH2-CH2)n, du dialkylmagnésium (I) étant alors les branches R- et R'- du dialkylmagnésium (III). L'écriture R - Mg - R', (E-O-E')x avec x > 0 signifie qu'un éther E-O-E' a été complexé au dialkylmagnésium proprement dit. Dans le cas o le dialkylmagnésium serait insoluble dans le milieu réactionnel, l'addition d'éther permet de le solubiliser sous la forme (III) avec x > 0. Dans ce cas, l'éther reste complexé au produit final de formule (I) avec x > 0. Comme métal M du catalyseur (II), on peut citer le samarium, le néodyme et l'yttrium. Le rapport molaire Mg/M est avantageusement compris entre 5 et 10000, de préférence entre 30 et 1000. Comme solvant hydrocarboné pour la réaction, on utilise notamment un hydrocarbure aliphatique linéaire ou cyclique, saturé ou insaturé, tel que l'heptane, le cyclohexane, la décaline, l'isodécane ou un mélange d'alcanes lourds en C9-C12, tel que l'ISOPAR L, ou un hydrocarbure aromatique, substitué ou non, tel que le toluène, le xylène ou le mésitylène. La réaction selon l'invention est conduite dans des conditions douces de pression et de température, lesquelles varient avantageusement respectivement de 1 à 10 bars, notamment de 1 à 2 bars, et de 20 à 120'C, notamment de à 80'C. La durée de la réaction dépend du rapport Mg/M; elle est généralement comprise entre 2 minutes et 100 heures, notamment entre 1 et 3 heures. De façon générale, il est souhaitable d'arrêter la réaction avant ou lors de l'apparition d'un précipité correspondant à une augmentation franche de la consommation d'éthylène. Comme on le montrera ultérieurement, le premier stade des produits de la réaction (avant l'apparition d'un précipité) correspond à la réaction de formation des dialkylmagnésiums de formule (I), tandis que le second stade correspond à la production de polyéthylène. Dans l'optique de produire des dialkylmagnésiums exempts de polyéthylène, il est donc nécessaire d'arrêter la réaction avant l'apparition du deuxième stade. La longueur des chaînes -(CH2-CH2)n- ou -(CH2-CH2)n- est fonction des conditions opératoires, plus particulièrement du rapport Mg/M et du temps de réaction. La présente invention porte également sur un procédé de polymérisation d'au moins un monomère polaire sur le dialkylmagnésium de formule (I), tel que défini ci-dessus ou préparé par le procédé tel que défini ci- dessus, en tant que macroinitiateur. Les monomères polaires sont notamment choisis parmi les monomères (méth)acryliques, comme les méthacrylates d'alkyle (de méthyle, d'éthyle, d'isopropyle, d'isobutyle, etc.); le (méth)acrylonitrile; les vinylpyridines comme la vinyl-4 pyridine; et les lactones, comme l',-caprolactone. On conduit généralement la polymérisation du (ou des) monomère(s) polaire(s) en solution dans un solvant hydrocarboné, tel que le toluène, à une température de -78'C à 100'C, pendant 1 à 100 heures; on arrête la polymérisation par hydrolyse par l'éthanol ou l'eau, et on récupère un copolymère biséquencé éthylène comonomère(s) polaire(s) par filtration et/ou extraction à l'aide d'un solvant solubilisant l'homopolymère du comonomère polaire correspondant. On peut citer l'acétone à titre d'exemple. La présente invention porte également sur diverses applications des dialkylmagnésiums de l'invention ou préparés par le procédé de l'invention. Ainsi, ces dialkylmagnésiums peuvent être appliqués en tant que macroinitiateurs pour la polymérisation de monomères polaires, tels que ceux définis ci-dessus. On obtient alors des copolymères biséquencés qui sont utiles notamment comme compatibilisants pour les mélanges des deux homopolymères correspondants. Ces dialkylmagnésiums peuvent également servir à la fabrication d'alcools primaires linéaires gras, utiles dans l'industrie des détergents biodégradables, par oxydation et hydrolyse; à la production d'a-oléfines par décomposition thermique; à la production d'acides par réaction avec CO2; et pour fixer un radical de type R-(CH2-CH2)n- sur une molécule organique ou un principe actif, afin d'en accroître la liposolubilité, ce qui présente un intérêt dans l'industrie pharmaceutique. Les exemples suivants illustrent l'invention sans toutefois en limiter la portée. À Les composés (I) ont été notés P-Mg-P' ou même MgP2 pour simplifier. BEM désigne le n-butyléthylmagnésium. Les dialkylmagnésiumns P - Mg - P' synthétises, pour lesquels au moins l'un parmi P et P' comprend un nombre d'atomes de carbone supérieur à 30, ont été caractérisés par chromatographie par perméation de gel (GPC) après précipitation dans l'alcool éthylique pour hydrolyse, puis récupération par filtration, suivant le processus indiqué ci- dessous (Analyse A). Un prélèvement de 10 cm3 du milieu réactionnel est introduit dans 200 cm3 d'alcool éthylique. Les produits issus de l'hydrolyse, conformément au schéma réactionnel: P-Mg-P' + 2ROH > PH + P'H + Mg(OR)2 précipitent et sont récupérés par filtration, lavés avec 20 cm3 d'alcool éthylique, puis séchés à 80'C durant 24 heures. - GLes dialkylmagnésiums P - Mg - P' synthétisés, pour lesquels P et P' comprennent chacun un nombre moyen d'atomes de carbone compris entre 2 et 30, ont été caractérisés par chromatographie en phase gaz (GC) après hydrolyse à basse température sous atmosphère inerte suivant le processus indiqué ci-dessous (Analyse B). On prélève du milieu réactionnel un échantillon de 1 cm3 que l'on dilue dans 10 cm3 de pentane désoxygéné. La solution obtenue est refroidie à -20'C, puis on ajoute, sous agitation, goutte à goutte, 5 cm3 d'eau désoxygénée, et on laisse réagir pendant 1 heure. La réaction est conforme au schéma réactionnel: -20'C P-Mg-P' + 2H20 > PH + P'H + Mg (OH)2 La phase organique est ensuite récupérée par décantation, séchée et soumise à l'analyse chromatographique en phase gazeuse. Les dialkylmagnésiums synthétisés ont également été identifiés par réaction avec CO2 selon la réaction: 2H30+ P - Mg - P' + 2C02 > PCO2H + P'CO2H + Mg2+ pour former des acides, lesquels peuvent être caractérisés par spectroscopie de résonance magnétique nucléaire, spectrométrie de masse et infrarouge. Par ailleurs, des réactions d'alkylation de SnCl4 par les dialkylmagnésiums ont été effectuées suivant la réaction ci-dessous: 2 P - Mg - P' + SnC14 > P2-Sn-P'2 + 2 MgCl2. La réaction a été conduite à 80'C pendant 2 heures dans l'ISOPAR L comme solvant. Le produit résultant (P2-Sn-P'2) a été analysé par GPC (Analyse C). Les dialkylmagnésiums peuvent aussi être identifiés par spectroscopie infrarouge des produits dérivés obtenus par thermolyse. Effectivement, portés à une température élevée (supérieure à 125'C), les dialkylmagnésiums se décomposent en a-oléfines et dihydrure de magnésium par réaction de P hydrogène élimination. Ainsi, l'élévation du taux d'insaturation pendant la thermolyse peut être observée. Ces dialkylmagnésiums sont, dans tous les cas, caractérisés par une masse moléculaire moyenne en nombre (Mn), une masse moléculaire moyenne en poids (s>, ainsi qu'un indice de polydispersité (Mw/Mn). On indique également la valeur Mp qui désigne la masse moléculaire au sommet de la distribution. Le nombre moyen d'atomes de carbone dans chacune des deux chaînes liées au magnésium a été calculé à partir des Mn. Exemple 1: Sous atmosphère inerte, 64,4 mg (0,1 nmmole) de Cp*2SmC12Li(OEt2)2 sont mis en solution dans 20 cm3 de toluène. Une quantité de n-butyléthylmagnésium est ajoutée à cette solution pour obtenir un rapport molaire Mg/Sm = 10, et le tout est agité durant 2 heures à température ambiante (20'C). Un ballon à double enveloppe, équipé d'une agitation, est séché à 120'C, puis purgé avec de l'argon. On y introduit 500 cm3 d'ISOPAR L anhydre que l'on porte à 80'C. Le solvant est ensuite saturé avec l'éthylène sous 1,2 bar. La solution préparée précédemment est alors injectée dans le réacteur. La consommation d'éthylène est alors enregistrée par des rotamètres. La réaction est conduite pendant 5 minutes. Le rendement en dialkylmagnésium à longues chaînes P-Mg-P' est de 4,4 g (soit 4,3 g d'éthylène consommés). L'éthylène est ensuite évacué et remplacé par de l'argon. Un échantillon est prélevé, puis soumis à l'Analyse A telle qu'indiquée ci- dessus. Les masses moléculaires Mn, Mw et Mp sont respectivement les suivantes: 1900, 2400, 2390. La longueur moyenne de chaque chaîne liée au magnésium vaut alors 1900 / 14 = 136 carbones (cf Tableau 1). Exemple 2 On reproduit le mode opératoire de l'Exemple 1 en utilisant une quantité de Cp*2SmC12Li(OEt2)2 de 0,2 mmole et un rapport Mg/Sm de 50, et en conduisant la polymérisation pendant 54 minutes. Au bout de ces 54 minutes, le mélange réactionnel est refroidi légèrement, et le produit réactionnel est récupéré par filtration sur verre fritté. On obtient ainsi un solide blanchâtre, dont un échantillon est soumis à l'Analyse A. Les conditions opératoires et les résultats de l'Analyse A sont également rapportés dans le Tableau 1. Exemples 3 à 13 On reproduit le mode opératoire de l'Exemple 1, en faisant varier le rapport molaire Mg/Sm et/ou le temps de réaction, comme indiqué dans le Tableau 1, et en utilisant5 une quantité de Cp*2SmC12Li(OEt2)2 de 0,05 mmole dans le cas de l'Exemple 11. Les conditions opératoires et les résultats des Analyses A sont rapportés également dans le Tableau 1 ci- après. TABLEAU 1 Exemples Rapport Temps de Rendement Nombre moyen d'atomes molaire réaction en g Mn Mw Mp Mw/Mn de C de chaque chaîne Mg/Sm (minutes) d'éthylène liée au magnésium consommés 1 10 5 4,3 1900 2400 2390 1,3 136 2 50 54 30 1290 1620 1370 1,3 92 3 10 5 4,7 1870 2190 2190 1,2 134 4 20 5 3,3 690 900 800 1,3 49 50 5 2,9 400 530 490 1,3 29 6 1000 1480 93 460 500 560 1,1 33 7 10 1 0,8 540 690 560 1,3 39 8 10 2,5 2,3 970 1300 1240 1,3 69 9 10 7 5,8 1640 2320 2420 1,4 117 10 2,5 2,23 1070 1400 1400 1,3 76 11 20 5,5 2,25 980 1280 1170 1,3 70 12 100 75,3 38 1050 1590 1050 1,5 75 13 10 10 10,1 2120 3370 3070 1,6 151 La comparaison des résultats respectivement des Exemples 1 et 3 et des Exemples 8 et 10 permet de vérifier la bonne reproductibilité du procédé selon l'invention. La comparaison des résultats des Exemples 3, 7, 8 et 9 permet de noter que les masses moléculaires au pic (Mp) augmentent régulièrement en fonction du temps, tout en conservant une polydispersité étroite. On peut ainsi émettre l'hypothèse que toutes les chaînes croissent de façon similaire au cours du temps. La comparaison des résultats des Exemples 10 et 11, traduisant des essais effectués à isoconversion, montre que les masses moléculaires des produits fabriqués dépendent directement de la quantité de n- butyléthylmagnésium introduite au départ et non pas de la quantité de samarium. On peut remarquer (Exemple 13) qu'à des valeurs plus élevées de la polydispersité (Mw/Mn), le rendement augmente (par comparaison avec l'Exemple 1), ce qui signifie l'apparition d'un second produit caractérisé comme étant du polyéthylène. L'obtention de ces valeurs plus élevées de la polydispersité correspond au passage au second stade tel que défini ci-dessus. Exemple 14 Dans cet Exemple, on a étudié de façon détaillée l'évolution de la pureté des produits en fonction du stade de la réaction. On reproduit l'Exemple 1, excepté que l'on utilise un rapport molaire Mg/Sm de 50. On poursuit la réaction jusqu'à son terme et l'on effectue des prélèvements d'un volume de 20 cm3 chacun tout au long de la réaction. Les produits issus de ces prélèvements ont été soumis à l'Analyse A. Les résultats sont indiqués dans le Tableau 2. TABLEAU 2 Nombre moyen Rendement Prélève- Temps Débit __ _ -- d'atomes de C en g t (minutes) d'éthylène Mn Mw Mp Mw/Mn dans chaque d'éthylène ment (l/h) chaîne liée consommés au magnésium A 1,6 42 485 590 450 1,2 35 1,10 B 8,3 27 580 700 600 1,2 41 5,50 C 18,3 22 900 1110 1070 1,2 64 10,15, D 20,3 41 950 1200 1120 1,3 68 11,05 E 22,1 91 1130 1710 1240 1,5 81 13,50 F 27,9 79 1420 2620 1350 1, 8 Précipitation 23,40 G 30 52 1550 3030 1410 2,0 " 26,35 H 35 15 1720 6470 1470 3,8 " 29 I 41 6 1530 6080 1410 4,0 " 30,10 J 55 0 1860 10960 1480 5,9 " 30,70 L'ensemble des prélèvements permet de distinguer les deux stades de la réaction. En effet, le premier stade comprend les prélèvements A à E (synthèse de P-Mg-P' proprement dit), alors que le second stade englobe les prélèvements F à J. Il est confirmé qu'au cours de la même réaction, les masses moléculaires moyennes en nombre et en poids, ainsi que la masse moléculaire au pic, augmentent régulièrement, et que la polydispersité reste étroite durant le premier stade. A compter du prélèvement F, une précipitation a lieu et la polydispersité augmente de manière importante. L'allure des courbes GPC montre que la distribution devient bimodale. Le dialkylmagnésium ayant précipité, la réaction continue en produisant du polyéthylène de plus haute masse moléculaire. L'étude de l'évolution des spécifications des dialkylmagnésiums en fonction du temps montre bien que la pureté de ces derniers est fonction du stade d'arrêt de la réaction. La valeur maximale de la masse moléculaire au pic de la distribution principale correspondant aux dialkylmagnésiums P-Mg-P' exempts de polyéthylène atteint alors 1240 g/mole. De ce fait, il est possible ici de synthétiser des chaînes alkyle P et P' liées au magnésium pouvant comporter chacune en moyenne 81 atomes de carbone. Exemple 15: Synthèse de MgP2 par le système CP*2NdCl2Li(OEt2j2 + BEM à 80'C On reproduit le mode opératoire de l'Exemple 14 en remplaçant le samarium par le néodyme. Les conditions opératoires et les résultats sont présentés dans le Tableau 3. TABLEAU 3 Nombre moyen Rendement Prélè- Temps Débit Mn Mw Mp Mw/Mn d'atomes de C en g vement (minutes) d'éthylène dans chaque d'éthylène (l/h) chaîne liée consommés au magnésium -4 A 5 31 700 880 670 1,2 50 2,80 B 16,6 15 870 1090 970 1,2 62 7,70 C 33,9 13 1200 1500 1410 1,3 86 12,45 D 43,1 14 1390 1750 1700 1,3 99 14,70 E 45,4 69 1560 2080 1860 1,3 111 15,85 F 46,3 90 1745 2675 1840 1,5 125 17,40 G 48,6 61 2070 3600 2000 1,7 Précipitation 20,40 H 52,1 55 2540 4580 2360 1,8 " 24,40 I 96 4 4400 10680 7630 2,4 " 44,10 Exemple 16: Synthèse de MgP2 par le système Cp*2YCl2Li(OEt2I2 + BEM On reproduit le mode opératoire de l'Exemple 14 en remplaçant le samarium par l'yttrium avec Mg/Y = 50. Un seul prélèvement a été effectué à 23 minutes. La quantité d'éthylène consommée est de 13,5 g. Un échantillon a alors été soumis à l'Analyse A. Les résultats sont: Mn = 1080 Mw = 1650 Mp = 1360 Mw / Mn = 1,5 Nombre moyen d'atomes de carbone dans chaque chaîne liée à Mg = 97. Exemple 17: Synthèse de MCP2 par le système CD*. 2SmC12Li(OEt)2 + BEM à 40'C On reproduit le mode opératoire de l'Exemple 14 en opérant à 40'C. Les résultats de l'Analyse A conduite sur le prélèvement effectué après 8 minutes de polymérisation sont les suivants: Mn = 740 Mw = 890 Mp = 700 Mw / Mn = 1,2 Nombre moyen d'atomes de carbone dans chaque chaîne liée à Mg = 53 Exemple 18: Synthèse de MqCP2 par le système CP*2SmCl2Li(OEt)2 + BEM à 60'C On reproduit le mode opératoire de l'Exemple 14 en opérant à 60'C. Les conditions opératoires et les résultats sont présentés dans le Tableau 4. TABLEAU 4 Nombre moyen Rendement Prélè- Temps Débit Mn Mw Mp Mw/Mn d'atomes de C en g vement (minutes) d'éthylène dans chaque d'éthylène (l/h) chaîne liée consommés au magnésium A 5 20 760 900 720 1,2 54 1,90 B 16,6 12 910 1160 910 1,3 65 6,10 C 21,3 9 990 1280 1025 1,3 71 7,35 D 28,7 7,5 980 1270 1110 1,3 70 8,70 E 31,5 21 1050 1440 1120 1,4 75 9,40 F 34,4 17 1200 4630 1200 3,8 Précipitation 10,75 G 41,7 9 1400 11280 1200 8,1 " 12,70 0* Exemple 19: Synthèse de MqP2 à partir du système CP*2SmC12Li(OEt)2 + BEM à 80'C On reproduit le mode opératoire de l'Exemple 14, en utilisant le xylène comme solvant. L'Analyse A conduite sur le prélèvement effectué après 1 h 48 min de polymérisation a donné les résultats suivants: Mn = 3070 Mw = 4530 Mp = 4900 Mw / Mn = 1,5 Nombre moyen d'atomes de carbone dans chaque chaîne liée à Mg = 219 Exemple 20: Synthèse d'un MqP2 léger à partir du système CP*2SmC12Li(OEt)2 + BEM On reproduit l'Exemple 1, excepté que l'on utilise un rapport molaire Mg/Sm de 100 et qu'on remplace le toluène par l'heptane. La durée de la polymérisation est de 5 minutes. Le produit de réaction, isolé par évaporation à sec de l'heptane, a été soumis à l'Analyse B après l'hydrolyse conduite dans les conditions indiquées. Les résultats sont indiqués dans le Tableau 5 ci-après. Exemple 21: Synthèse d'un MqP2 léger à partir du système CD*2SmC12Li(OEt)2+ di-n-hexylmagnésium On reproduit l'Exemple 20, excepté que l'on utilise un rapport Mg/Sm de 134 et qu'on remplace le n-butyléthylmagnésium par le di-n-hexylmagnésium. La durée de la polymérisation est de 64,3 minutes. Le produit de réaction, isolé par évaporation à sec de l'heptane, a été soumis à l'Analyse B, après l'hydrolyse conduite dans les conditions indiquées. Les résultats sont également indiqués dans le Tableau 5 ci-après. TABLEAU 5 Alcanes linéaires Exemple 20 Exemple 21 issus de l'hydrolyse de P- Mg-P' de P-Mg-P' % molaire % molaire Nombre de carbones 6 24,7 3,5 8 26,8 7,7 22,5 14,8 12 12,1 23,0 14 6,5 14,6 16 4,1 11,2 18 1,8 8,0 0,8 5,6 22 0,4 4,0 24 0,1 2,8 26 0,1 2,0 28 0 1,5 0 1,2 32 0 0,9 34 0 0,7 La répartition des fractions molaires des alcanes suit une loi de Poisson, qui est une distribution statistique décrite par: Xp = X! o Xp est la fraction molaire avec x insertions d'éthylène et A le coefficient de la distribution de Poisson, égal au nombre moyen d'éthylène additionné par liaison Mg-C. La valeur de À est 2,35 et 3,54 pour les dialkylmagnésiums obtenus dans les Exemples respectivement 20 et 21. Il est connu que la loi de Poisson est caractéristique d'une distribution très étroite, ce qui confirme les résultats obtenus par les présents inventeurs. On peut par ailleurs constater que, dans le cas de l'Exemple 21, la distribution dé Poisson est très fidèlement respectée, car l'organomagnésien de départ est symétrique. Exemple 22 On reproduit l'Exemple 1, excepté que le rapport Mg/Sm = 50, que le solvant est l'heptane et que l'on conduit la réaction durant 30 minutes. Le solvant est alors évaporé à siccité, et 8,6 g de produit sont isolés. Un échantillon n' 1 est soumis à l'analyse A après hydrolyse par l'alcool éthylique. Un échantillon n' 2 est soumis à une thermolyse à 200'C durant 3 heures, puis à l'analyse A après hydrolyse par l'alcool éthylique. Les échantillons n' 1 et n' 2 sont ensuite analysés par spectroscopie infrarouge pour le dosage des doubles liaisons de type vinyle, vinylidène et trans-vinylène. Les résultats de l'analyse A et du dosage infrarouge des fonctions insaturées sont présentés dans le Tableau 6: TABLEAU 6 Ech. Mn Mw Mw/Mn Double liaison pour 1000C no Vinyle Vinylidène Trans-vinylène Total 1 696 798 1,1 0,325 0,577 2 761 921 1,2 2,518 0,479 4,445 7,442 Exemple 23 On reproduit l'Exemple 1, excepté que l'on utilise un rapport molaire Mg/Sm de 50 et que le temps de réaction est de 25 minutes. Les résultats des Analyses A et C telles que définies ci-dessus sont présentés dans le Tableau 7. TABLEAU 7 Analyse | Mn Mw Mp Mw/Mn A 1025 1240 1220 1,2 C 2360 3580 4100 1,5 L'Analyse C révèle une distribution bimodale qui s'explique ici par le fait que la réaction entre MgP2 et SnCl4 a été incomplète. Cependant, on peut remarquer que la masse * moléculaire au pic (Mp) se trouve augmentée d'un facteur 3,5. Ces résultats prouvent que les chaînes issues de la multiple insertion de l'éthylène sont effectivement liées au magnésium. Exemple 24: Préparation d'un copolymère éthylène - méthacrylate de méthyle On reproduit les conditions de l'Exemple 1, excepté que l'on utilise un rapport Mg/Sm de 50. Lorsqu'on arrive à 5 minutes de polymérisation, on effectue un prélèvement de 20 cm3 du mélange réactionnel, que l'on soumet à l'Analyse A, dont les résultats sont les suivants: Mn = 400 Mw = 525 Mp = 485 Mw/Mn = 1,3 Nombre moyen d'atomes de carbone dans chaque chaîne liée à Mg = 29 puis on injecte 50 mmoles de méthacrylate de méthyle. Au bout de 5 minutes, le produit intermédiaire organométallique est hydrolyse à l'éthanol à la même température (80'C), ce qui stoppe la réaction. Ensuite le copolymère est précipité par dilution dans l'heptane. On récupère par filtration 3,2 g du copolymère attendu. L'Analyse A conduite sur ce copolymère a donné les résultats suivants: Mn = 720 Mw = 990 Mp = 920 gw/Fn = 1,4 Exemple 25: Préparation d'un copolymère éthylène - méthacrylate de méthyle On reproduit les conditions de l'Exemple 1, excepté que l'on utilise un rapport Mg/Sm de 50. Lorsqu'on arrive à 30 minutes de polymérisation, on effectue un prélèvement de 20 cm3 du mélange réactionnel, que l'on soumet à l'analyse A, dont les résultats sont les suivants. Mn = 640 Mw = 880 Mp = 710 Mw/Mn = 1,4 Nombre moyen d'atomes de carbone dans chaque chaîne liée à Mg = 45 Quantité d'éthylène consommée = 12,4 g Le milieu réactionnel est alors ramené de 80'C à - 78'C, et on y injecte alors 150 mmoles de méthacrylate de méthyle. Au bout de 2 heures, le produit intermédiaire organométallique est hydrolyse à l'éthanol à la même température (-78'C), ce qui stoppe la réaction. Ensuite le copolymère est précipité par dilution dans l'heptane à la température ambiante. On récupère par filtration 16,7 g du copolymère attendu. Un échantillon du produit brut ainsi obtenu (15,5 g) est extrait à 56'C durant 4 jours dans un appareil d'extraction Kumagawa de 500 cm3, avec l'acétone comme solvant. On récupère, dans la cartouche, 8,2 g de produit que l'on soumet à l'analyse A, laquelle donne les résultats suivants: Mn = 890 Mw = 1000 Mp = 920 Mw/Mn = 1,1 Exemple 26: Préparation d'un copolymère éthylène - méthacrylate de méthyle On utilise le dialkylmagnésien à longues chaînes préparé dans l'Exemple 2, pour lequel les résultats de l'analyse A sont rapportés dans le Tableau 1. 2 mmoles de ce P-Mg-P sont solubilisées dans 100 cm3 de toluène anhydre et désoxygéné. La solution est ensuite refroidie à -30'C. 100 mmoles de méthacrylate de méthyle sont alors injectés. La réaction est conduite durant 48 h. Le polymère est précipité dans le pentane, puis filtré. Un échantillon du produit brut ainsi obtenu (7,7 g) est extrait à 56'C pendant 4 jours dans un appareil d'extraction Kumagawa de 500 cm3, avec l'acétone comme solvant. On récupère, dans la cartouche, 7,2 g de produit que l'on soumet à l'analyse A, laquelle donne les résultats suivants: Mn = 1480 Mw = 1940 Mp = 1580 Mw/Mn = 1,3 Exemple 27: Préparation d'un copolymère éthylène - e-caprolactone On reproduit les conditions de l'Exemple 1, excepté que l'on utilise un rapport Mg/Sm de 50. Lorsqu'on arrive à 22 minutes de polymérisation, on effectue un prélèvement de 20 cm3 du mélange réactionnel, que l'on soumet à l'Analyse A, laquelle donne les résultats suivants: Mn = 1100 Mw = 1325 Mp = 1250 w/Mn = 1,2 Nombre moyen d'atomes de carbone dans chaque chaîne liée à Mg = 79 et, à 24 minutes, on injecte 50 mmoles d'e-caprolactone. Au bout d'une heure, le produit intermédiaire organométallique est hydrolyse à l'éthanol à la même température (80'C), ce qui stoppe la réaction. Un échantillon du produit brut ainsi obtenu (8,6 g) est extrait à 56'C pendant 10 jours dans un appareil d'extraction Kumagawa de 500 cm3, avec de l'acétone comme solvant. On récupère, dans la cartouche, 1 g de produit que l'on soumet à l'Analyse A, laquelle donne les résultats suivants: Mn = 1760 Mw = 2230 Mp = 2230 Mw/M = 1,26 La fraction solubilisée présente une distribution bimodale avec un pic correspondant au copolymère éthylène - e-caprolactone, et un second pic correspondant à l'homopolymère d'ecaprolactone. Exemple 28: Application à la synthèse d'acides carboxyliques saturés On reproduit l'Exemple 1, excepté que l'on utilise un rapport molaire Mg/Sm de 100, et qu'on remplace l'ISOPAR L par le toluène. La polymérisation est conduite pendant minutes. Une fois la polymérisation terminée, on élimine l'éthylène par dégazage, puis on refroidit la solution à 15'C sous argon. Ensuite, du CO2 sec est mis à buller directement dans la solution durant 20 minutes. Puis on réalise trois extractions en milieu aqueux acide (H20/HCl 5%). La phase organique est recueillie et séchée sur Na2SO4 pendant 48 heures sous agitation. Après concentration de la solution, le produit brut est analysé par spectrométrie de masse (FAB+). On a pu identifier les ions moléculaires de m/e = 101 à 297, correspondant aux acides CH3-(CH2)3- CO2H à CH3-(CH2)17-CO2H espacés chacun d'un motif -CH2-CH2- (d'une masse de 28 g). Exemple 29 On reproduit l'Exemple 1, excepté que 0,74 g d'éther diéthylique (correspondant à Et2O/Mg = 2) ont été ajoutés à 0,55 g de nbutyléthylmagnésium en solution dans 20 cm3 de toluène. Après une heure, la solution obtenue est ajoutée à 64,4 mg (0,1 mmole) de Cp*2SmC12Li(OEt2)2 (Mg/Sm = 50). La polymérisation est conduite durant 1015 secondes avec un débit d'éthylène constant et égal à 40 1/h. On a obtenu 13,65 g de dialkylmagnésium à longues chaînes. REVENDICATIONS 1 - Dialkylmagnésium à longues chaînes, représente par la formule (I) suivante: R - (CH2 - CH2)n - Mg - (CH2 - CH2)n, - R', (E-O-E')x (I) dans laquelle: - R et R' représentent chacun indépendamment un reste hydrocarboné en Cl-C20, ramifié ou non, substitué ou non, de type alkyle, cycloalkyle ou aralkyle; - n et n', identiques ou sensiblement identiques, représentent un nombre moyen d'enchaînements -CH2-CH2- tel que le nombre moyen d'atomes de carbone de chacune des deux chaînes portées par Mg soit supérieur à 20; - E et E', identiques ou différents, représentent chacun un radical alkyle, linéaire ou cyclique, ramifié ou non; et - 0 5 x S 2, x étant la valeur moyenne du nombre de moles d'éther E-O-E' complexé au dialkylmagnésium. 2 - Dialkylmagnésium selon la revendication 1, caractérisé par le fait que le nombre moyen d'atomes de carbone de chacune des deux chaînes portées par Mg est supérieur à 40. 3 - Dialkylmagnésium selon l'une des revendications 1 et 2, caractérisé par un indice de polydispersité compris entre 1,1 et 2, notamment entre 1,1 et 1,5. 4 - Procédé de préparation d'un dialkylmagnésium représenté par la formule (I) suivante: R - (CH2 - CH2)n - Mg - (CH2 - CH2)n, - R', (E-0- E')x (I) dans laquelle: - R et R' représentent chacun indépendamment un reste hydrocarboné en C1-C20, ramifié ou non, substitué ou non, de type alkyle, cycloalkyle ou aralkyle; - n et n', identiques ou sensiblement identiques, représentent un nombre moyen d'enchaînements -CH2-CH2- tel que le nombre moyen d'atomes de carbone de chacune des deux chaînes portées par Mg soit supérieur à 2; - E et E', identiques ou différents, représentent chacun un radical alkyle, linéaire ou cyclique, ramifié ou non; et - 0 produit polymère obtenu ne dépasse 2, de préférence 1,5. - Procédé selon la revendication 4, caractérisé par le fait qu'on utilise comme dialkylmagnésium de formule (III) le n-butyléthylmagnésium ou le di-n- hexylmagnésium ou un dialkylmagnésium de formule (I) tel que défini à l'une des revendications 1 à 3 et préparé par le procédé tel que défini à la revendication 4. 6 - Procédé selon l'une des revendications 4 et , caractérisé par le fait qu'on utilise un catalyseur dans lequel M représente le samarium, le néodyme ou l'yttrium. 7 - Procédé selon l'une des revendications 4 à 6, caractérisé par le fait que le rapport molaire Mg/M est compris entre 5 et 10000, de préférence entre 30 et 1 000. 8 - Procédé selon l'une des revendications 4 à 7, caractérisé par le fait qu'on utilise, comme solvant, un hydrocarbure aliphatique linéaire ou cyclique, saturé ou insaturé, tel que l'heptane, le cyclohexane, la décaline, l'isodécane ou un mélange d'alcanes lourds en C9-C12, ou un hydrocarbure aromatique, substitué ou non, tel que le toluène, le xylène ou le mésitylène. 9 - Procédé selon l'une des revendications 4 à 8, caractérisé par le fait que l'on conduit la réaction sous une pression de 1 à 10 bars, de préférence de 1 à 2 bars. - Procédé selon l'une des revendications 4 à 9, caractérisé par le fait que l'on conduit la réaction à une température de 20 à 120'C, de préférence de 40 à 80'C. 11 - Procédé selon l'une des revendications 4 à , caractérisé par le fait que l'on conduit la réaction pendant une durée de 2 minutes à 100 heures, notamment de 1 à 3 heures. 12 - Procédé selon l'une des revendications 4 à 11, caractérisé par le fait que l'on arrête la réaction avant ou lors de l'apparition d'un précipité correspondant à une augmentation franche de la consommation d'éthylène. 13 - Procédé de polymérisation d'au moins un monomère polaire sur le dialkylmagnésium de formule (I) conforme à l'une des revendications 1 à 3, ou préparé par le procédé tel que défini à l'une des revendications 4 à 12 en tant que macroinitiateur. 14 - Procédé selon la revendication 13, caractérisé par le fait que l'on utilise au moins un monomère polaire choisi parmi les (méth)acrylates d'alkyle, le (méth)acrylonitrile, les vinylpyridines et les lactones. - Procédé selon l'une des revendications 13 et 14, caractérisé par le fait que l'on conduit la polymérisation du (ou des) monomère(s) polaire(s) en solution dans un solvant hydrocarboné, à une température de -78'C à 100'C, pendant 1 à 100 heures, qu'on arrête la polymérisation par hydrolyse par l'éthanol ou l'eau, et qu'on récupère un copolymère biséquencé éthylène - comonomère(s) polaire(s) par filtration ou extraction à l'aide d'un solvant solubilisant l'homopolymère du comonomère polaire correspondant. 16 - Application des dialkylmagnésiums à longues chaînes tels que définis à l'une des revendications 1 à 3 ou préparés par le procédé tel que défini à l'une des revendications 4 à 12, en tant que macroinitiateurs pour la polymérisation de monomères polaires, conduisant à des copolymères biséquencés ayant une séquence de polyéthylène. 17 - Application des dialkylmagnésiums à longues chaînes tels que définis à l'une des revendications 1 à 3 ou préparés par le procédé tel que défini à l'une des revendications 4 à 12, à la fabrication d'alcools primaires linéaires gras, par oxydation et hydrolyse. 18 - Application des dialkylmagnésiums à longues chaînes tels que définis à l'une des revendications 1 à 3 ou préparés par le procédé tel que défini à l'une des revendications 4 à 12, à la production d'a-oléfines par décomposition thermique. 19 - Application des dialkylmagnésiums à longues chaînes tels que définis à l'une des revendications 1 à 3 ou préparés par le procédé tel que défini à l'une des revendications 4 à 12, à la production d'acides par réaction avec C02. - Application des dialkylmagnésiums à longues chaînes tels que définis à l'une des revendications 1 à 3 ou préparés par le procédé tel que défini à l'une des revendications 4 à 12, pour fixer un radical de type R-(CH2-CH2)n- o R et n sont tels que définis à la revendication 1 sur une molécule organique ou un principe actif, afin d'en accroître la liposolubilité.